(57)【要約】      （修正有）【課題】着用中に汗をかいても、べたつき感や、肌にはりつく不快感がなく、吸湿性に優れてムレ感が少なく清涼性があり、又伸縮性、滑り性に優れて動作時にも拘束感がなく、物理的摩擦刺激が少なく、紳士用肌着等として好適なセルロース複合糸条、及び製編織された織編物の提供。【解決手段】セルロース繊維マルチフィラメントと合成繊維マルチフィラメントが混繊され、撚糸されてなり、かつ、セルロース繊維マルチフィラメントの混率が５０〜８５ｗｔ％であるセルロース複合糸条、及び該複合糸条が少なくとも一部に配置されてなる織編物、並び該セルロース複合糸条の製造方法。【選択図】なし【特許請求の範囲】
【請求項１】
セルロース繊維マルチフィラメントと合成繊維マルチフィラメントが混繊され、撚糸されてなり、かつ、セルロース繊維マルチフィラメントの混率が５０〜８５ｗｔ％であることを特徴とするセルロース複合糸条。
【請求項２】
該合成繊維マルチフィラメントがポリエステル系合成繊維又はポリアミド系合成繊維であることを特徴とする請求項１記載のセルロース複合糸条。
【請求項３】
請求項１または２に記載されたセルロース複合糸条が少なくとも一部に配置されてなる織編物。
【請求項４】
セルロース繊維マルチフィラメントと合成繊維マルチフィラメントが、セルロース繊維マルチフィラメントの混率が５０〜８５ｗｔ％になるように混繊された後に撚糸されることを特徴とする、請求項１または２記載のセルロース複合糸条の製造方法。
【発明の詳細な説明】
【技術分野】
【０００１】
本発明は清涼性に優れたセルロース複合糸条、及び製編織された織編物の提供にある。更に詳しくは、セルロース繊維マルチフィラメントと合成繊維マルチフィラメントが単糸レベルで混繊され、かつ撚糸された複合糸、およびそれを用いた織編物であって、特に、優れた清涼性を有した布帛及びこれを用いた布帛製品に関する。
【背景技術】
【０００２】
紳士用肌着は、盛夏においても肌着をＹシャツ及びジャケットの下に重ねて着用されるため、行動中の多量の汗にも十分に対処する必要があり、相当に高い吸汗性が要求される。そのため従来の紳士用肌着には、上記機能性を重視する点から、綿１００％素材を中心とした紡績糸素材が主として用いられてきた。これはフィラメント素材では、綿以上の機能を有する肌着が得られなかったためである。
フィラメント素材には、紡績糸素材にはない独特な光沢感などの特性があり、高い機能性を有するにもかかわらず、該フィラメント素材が紳士用肌着として用いられなかったのは以下の理由によるものである。
【０００３】
セルロース繊維マルチフィラメントからなる衣料では、吸湿性、光沢感、及び肌触りに優れるという特徴を有するが、多量に発汗した場合に、発汗量が素材の許容量を超え、保水した衣料が肌に張り付いて不快感が生じることがあった。又、繰り返し洗濯により風合いが粗硬になったり、縮んだり、しわになったりするなどの欠点があった。
一方、疎水性の合成繊維マルチフィラメントからなる衣料では、寸法安定性、湿潤強度に優れ、洗濯による風合い変化も少ないが、吸水性や吸湿性が不足しているため、着用中のムレ感が大きくなることがあった。又、一部の疎水性の合成繊維フィラメントからなる衣料の中には、着用中に生じる衣料と皮膚間の圧迫、スレ、コスレなどにより角質細胞へミクロな摩擦刺激が生じることがあり、皮膚が赤くなったり、違和感を感じたり、あるいは特に乾燥肌の人の場合は冬場の乾燥時にかゆみを感じることがあった。
【０００４】
上述の課題に対して、特許文献１では異型断面の疎水性合成繊維マルチフィラメントが吸水速乾性に優れることが記載されている。このような繊維を仮撚捲縮加工した後に織編物にして、吸水加工を施した素材からなる衣料が開発されており、これらの衣類は、吸汗性に優れ、速乾性も高く、汗をかいても肌にべたつきにくいという特性が得られる。しかし、吸湿性（ムレ防止性能）や低皮膚刺激性に関しては、綿やセルロース繊維マルチフィラメントに及ばなかった。
【０００５】
更に、セルロース繊維マルチフィラメントと合成繊維マルチフィラメントを組み合わせて混繊複合した繊維からなる衣料が開発されている。このような衣料では、セルロース繊維マルチフィラメント及び合成繊維マルチフィラメントのもつ光沢感や、紡績糸とは異なる独特な美的外観が得られるが、機能面において、着用中多量に発汗した時、衣料が肌に張り付く点については解消されておらず、特に紳士肌着として満足できる高い機能を有するものはなかった。特許文献２にはセルロース繊維マルチフィラメントと合成繊維マルチフィラメントが混繊され、少なくとも一方が仮撚された複合捲縮加工糸を用いた布帛が提案されている。該布帛は肌刺激も少なく、多汗による汗処理機能に優れているものの、着用時の清涼感はそれ程高いものではなかった。
【０００６】
このように、肌着の分野で、フィラメント素材のもつ美的外観を保持しながら、日常生活で多量の汗をかいた時にも肌がべたつかず、肌着が肌に張り付かず、伸縮性に優れて動作時の拘束感がなく、滑り性に優れて楽な着心地を有し、又、動作時に肌着と皮膚の間に生じる摩擦刺激が少なく、長年にわたって毎日繰り返し着用しても肌に優しいという優れた機能をもつ肌着は得られていなかった。
【先行技術文献】
【特許文献】
【０００７】
【特許文献１】特許第３６４７３７３号公報
【特許文献２】特許第３７０１８７２号公報
【発明の概要】
【発明が解決しようとする課題】
【０００８】
本発明は、上記従来技術の問題点を解決し、特に着用中に汗をかいても、べたつき感や、肌にはりつく不快感がなく、吸湿性に優れてムレ感が少なく、夏場の暑い日にも清涼感があり、又、伸縮性、滑り性に優れて動作時にも拘束感がなく楽な着心地であり、更に皮膚の角質細胞に対する物理的摩擦刺激が少なく、長年にわたって毎日繰り返し使用しても肌に優しいフィラメント素材を用いた紳士用肌着等としても好適なセルロース複合糸条および織編物を提供することを目的とする。
【課題を解決するための手段】
【０００９】
本発明者等は、前記課題を解決するため、鋭意研究を進めた結果、本発明に到達した。
即ち、本発明は下記の通りである。
１．セルロース繊維マルチフィラメントと合成繊維マルチフィラメントが混繊され、撚糸されてなり、かつ、セルロース繊維マルチフィラメントの混率が５０〜８５ｗｔ％であることを特徴とするセルロース複合糸条。
２．該合成繊維マルチフィラメントがポリエステル系合成繊維又はポリアミド系合成繊維である上記１記載のセルロース複合糸条。
３．上記１または２に記載されたセルロース複合糸条が少なくとも一部に配置されてなる織編物。
４．セルロース繊維マルチフィラメントと合成繊維マルチフィラメントが、セルロース繊維マルチフィラメントの混率が５０〜８５ｗｔ％になるように混繊された後に撚糸されることを特徴とする、上記１または２記載のセルロース複合糸条の製造方法。
【発明の効果】
【００１０】
本発明のセルロース複合糸条が少なくとも一部に配置されてなる布帛は、肌に直接触れる用途、例えば衣料として用いた時、吸汗性が良く、日常生活で多量の汗をかいた時にもべたつき感や、衣料が肌にはりつく不快感がなく、吸湿性に優れてムレ感が少なく、夏場の暑い日にも清涼感があり、冬場の寒い日にも柔らかい肌触りで暖かい。
また、伸縮性、滑り性に優れて動作時にも拘束感がなく着心地が楽であり、肌触りが柔らかく、皮膚に対する物理的摩擦刺激が小さく、継続着用しても肌に優しく、かつフィラメントのもつ美しい外観を保持することができる。
【発明を実施するための形態】
【００１１】
以下、本発明につき詳細に説明する。
本発明のセルロース複合糸条は、セルロース繊維マルチフィラメントと合成繊維マルチフィラメントが混繊され、撚糸されてなり、かつ、セルロース繊維マルチフィラメントの混率が５０〜８５ｗｔ％であることを特徴とする。より好ましくは６０〜８０ｗｔ％である。セルロース繊維マルチフィラメントの混率が５０ｗｔ％未満であると、肌に直接触れた時の清涼感が不足する。８５ｗｔ％を超えると多量の発汗時に布帛が肌に張り付いて不快感が生じ、また繰り返し洗濯による風合変化が発生しやすくなる。
本発明では、セルロース繊維マルチフィラメントと合成繊維マルチフィラメントが単糸レベルで混繊されている。セルロース繊維マルチフィラメント糸と合成繊維マルチフィラメント糸の混繊方法としては、例えば、インターレース法(エアー交絡法)や、静電気力による電気開繊法で開繊して交絡させる方法が挙げられる。
【００１２】
本発明において、セルロース繊維マルチフィラメントの単糸と合成繊維マルチフィラメントの単糸は、少なくとも断続的に絡み合っていることが必要であり、これらのフィラメントの単糸がそれぞれ単独で収束することなく、相互の単糸ができるだけ均一に混じり合い、また各単糸がくっつかずに離れて各単糸間にエアーを含んだ状態にあるのが好ましい。
このような混繊状態とするために、インターレース法の場合、交絡数は糸長１ｍあたり２０個以上、１２０個以下が好ましい。より好ましくは７０個以上、１２０個以下である。交絡数が２０個未満であると単糸が均一に混繊しない場合がある。交絡数が１２０個を越えると糸の膨らみが減って汗処理機能が低下する傾向にあり、肌触りも硬く皮膚刺激が増大する傾向にある。
【００１３】
本発明のセルロース複合糸条は、更に撚糸されていることを特徴とする。撚数は２００ｔ／ｍ〜８００ｔ／ｍの範囲あることが好ましい。撚糸することにより、糸条の単糸間の空隙を減少させることでより高い清涼感を得ることが出来る。
従来、複数の糸条を混繊し、撚糸する場合には、複数の糸条を一度に交撚することが行われていたが、この方法では相互の単糸の混じり合いが不均一な状態で撚糸されることがあり、本発明の複合糸条を得ることは困難であった。本発明ではセルロース繊維マルチフィラメントと合成繊維マルチフィラメントとが前述の混率になるように混繊された後に、撚糸されることによって、相互の単糸が均一に混じり合い、かつ各単糸間の距離を適度に保つことができることを見出した。
【００１４】
本発明において、セルロース繊維マルチフィラメントとしてはビスコース法レーヨン、ポリノジックレーヨン、精製セルロース繊維、銅アンモニア法レーヨンなどのマルチフィラメントが挙げられる。合成繊維マルチフィラメントとしてはポリエステル系合成繊維又はポリアミド系合成繊維が好適である。ポリエステル系合成繊維としてはポリエチレンテレフタレート、ポリブチレンテレフタレート、ポリトリメチレンテレフタレート等、ポリアミド系合成繊維としてはナイロン６、ナイロン６６などが挙げられる。又、合成繊維マルチフィラメントとして、Ｗ型断面偏平糸、メガネ型偏平糸、π型断面偏平糸、十字型断面糸などの吸水性に優れた断面形状をもつ糸を用いることにより、布帛中への吸水速度が高まるとともに、汗の生地中での拡散性が高まり、その結果、速乾性が高めることができるため、好ましい。
【００１５】
本発明のセルロース複合糸条を構成するマルチフィラメントの総繊度は４４〜３３３ｄｔｅｘであることが好ましい。より好適な範囲は用途によって異なり、アウター用途には１６７〜３３３ｄｔｅｘが好適であり、Ｔシャツ用途には１６７〜２７８ｄｔｅｘが好適であり、紳士肌着用途には１１１〜２００ｄｔｅｘが好適であり、婦人用インナーには４４〜１６７ｄｔｅｘが好適である。４４ｄｔｅｘ未満では、肌に直接触れた時の清涼感が不足することがあり、３３３ｄｔｅｘを超えると厚ぼったくなり快適感が得られず、肌触りも悪くなりやすい。
本発明のセルロース複合糸条に用いられるセルロース繊維マルチフィラメントは単糸繊度が０．１〜５．６ｄｔｅｘであることが好ましく、より好ましくは２．８ｄｔｅｘ以下、さらに好ましくは１．４ｄｔｅｘ以下である。セルロース繊維マルチフィラメントの単糸繊度が５．６ｄｔｅｘを超えると肌触りが悪くなることがある。
【００１６】
本発明のセルロース複合糸条に用いられる合成繊維マルチフィラメントは単糸繊度が０．１〜５．６ｄｔｅｘであることが好ましく、より好ましくは２．２ｄｔｅｘ以下、さらに好ましくは１．４ｄｔｅｘ以下である。５．６ｄｔｅｘを超えると手触りおよび肌触りが悪くなり、また十分に皮膚刺激の小さい布帛が得られないことがある。
本発明のセルロース複合糸条に用いられるセルロース繊維マルチフィラメントには、酸化チタン１．５〜５ｗｔ％が含有されていることが好ましい。一定量の酸化チタンを含有することによって、薄地の布帛において透けを防止する効果が得られる。１．５ｗｔ％未満では透け防止効果が不十分であり、５ｗｔ％を越えるとセルロース繊維の紡糸性が不安定になり、強度低下や伸度低下を誘発する恐れがあり、好ましくない。透け防止効果の点からは、合成繊維マルチフィラメントに同程度の酸化チタンが含有されていても良いが、風合の点からセルロース繊維マルチフィラメントのみに酸化チタンが含有されていれば良い。
【００１７】
本発明の織編物としては、該セルロース複合糸条が少なくとも一部に配置されていればよく、例えば、更に、他の繊維素材、例えばスパンデックスやポリエステル等の合成繊維、綿、絹等の天然繊維を共に用いて交編織された織編物も包含される。本発明のセルロース複合糸条の効果を発揮させるためには、該セルロース複合糸条が織編物の裏面（肌に接触する面）の占有率が５０ｗｔ％以上であるように含有されていることが好ましく、特に好ましくは６０〜１００ｗｔ％である。
【００１８】
本発明の織編物は、セルロース繊維マルチフィラメントと合成繊維マルチフィラメントが互いに均一に混ざり合ったセルロース複合糸条が用いられているため、相互効果により汗の糸条中及び布帛中の拡散速度が高く、これにより布帛の乾燥速度が速くなり、清涼感が得られる。更に、皮膚表面から吸収された汗は経時的にセルロース繊維マルチフィラメント糸の中心部に漸次移行して偏在し、かつ、汗は該糸条の表面からゆるやかな曲線状に移行して、保水量の小さい疎水性の合成繊維マルチフィラメント単糸の存在により、肌へのべたつきが防止され、清涼感が得られるものである。
【００１９】
本発明の織編物は、肌に直接触れる布帛、例えば、衣料、寝具、タオル、ハンカチ類などの肌に直接触れる用途に好適に用いることができる。衣料としては、例えば、アウター衣料、インナー衣料、パジャマ類、靴下類等が挙げられる。
また、本発明において、編物または織物とする方法は特に限定はなく、通常の編機または織機を用いて製造することができる。編物の組織としてはフライス、スムース、天竺、鹿ノ子、片袋、ポンチローマ、ミラノリブ、パール編など丸編物や横編物などの緯編物、ハーフトリコット、ツーウェイ、ダブルデンビー、アトラスなどトリコット組織、サテンネット、トリコネットなどのラッセル組織などの経編物が用いられる。織物の組織としては、平織、綾織、朱子織およびその変化組織等が挙げられる。
【００２０】
本発明の編物または織物の加工方法は特に限定されず、晒・漂白仕上げにより白色とする他、染色を施してもよい。例えば、綛やチーズのような糸の状態、即ち、複合捲縮加工糸の状態で行う先染法、編物または織物の状態で行う後染法等の何れの方法であっても良く、染料、染色助剤、仕上げ加工剤としても、一般に市販されている合成繊維及び／又はセルロース繊維の染色に用いているものを目的に応じて任意に選定できる。又、織編物を染色加工するに当たり、通常、染色前に実施される精練、晒・漂白、セルロース系繊維の染色性改善のためのアルカリ処理や、ポリエステル系繊維で実施されるアルカリ減量などの前処理を施してもよい。仕上げセットは、シワ伸ばし程度のセット条件が、柔らかい風合いで皮膚刺激性に優れ、汗処理機能の高い布帛を得るために好ましい。
【実施例】
【００２１】
以下、本発明を実施例により具体的に説明する。
（１）接触冷感性の測定
織編物の接触冷感性を評価するために、以下の方法で２００ｇ／ｍ２の水分が付与された時の最大熱移動量Ｑｍａｘを測定する。
カトーテック社製のサーモラボIIを使用する。この装置は温められた熱板を試料上に置いたときの熱の移動量を測定するものである。具体的な測定方法としては、測定に使用する試料を２０℃、６５％ＲＨ環境下で２４時間調湿した後、８ｃｍ×８ｃｍにサンプリングされ、編地裏側（ウェル方向のループ数が少ない方の面）を上にして置かれた編地サンプルに、２０℃、６５％ＲＨ環境下で３０℃に温められた熱板を置いた瞬間の最大熱移動量（Ｑｍａｘ）を測定する。
【００２２】
２００ｇ／ｍ２の水分を付与したときの水分は、だらだら汗をかくような運動をした時に布帛が吸う汗の水分量を想定した条件である。測定時の水分の付与方法は、試料の裏側に霧吹きにて、８ｃｍ×８ｃｍにサンプリングされた試料の重量が＋１．２８ｇになるように水分を付与すればよい。このときの霧吹き内の水温は２０℃である。
Ｑｍａｘ値に１０以上の差が有れば、体感でも清涼性の優劣が明確であり、Ｑｍａｘ値が大きい織編物ほど、清涼性に優れる。
【００２３】
（２）清涼性の測定
５人のモニターが試料をハンドリングして、ヒヤリ感およびベタツキ感について評価を行い、過半数を占めた評価結果をまとめた。
【００２４】
［実施例１］
セルロース繊維マルチフィラメントとして８４ｄｔｅｘ４５フィラメントのキュプラブライト糸［旭化成せんい社製、ベンベルグ（登録商標）］を、合成繊維マルチフィラメントとして３４ｄｔｅｘ１８フィラメントのＷ型断面ポリエステルフルダル糸（酸化チタン含有量３．０ｗｔ％）［旭化成せんい社製、テクノファイン（登録商標）］を、それぞれ用いて、両フィラメント糸を下記条件でインターレース交絡させてから、撚数３００ｔ／ｍで撚糸してセルロース繊維混率７１ｗｔ％のセルロース複合糸条を得た。
インターレースインターレースノズル：京セラ  ＫＣ−ＡＪＩ−Ｌ（１．５ｍｍ径、推進型）、
フィード率：両フィラメント糸とも１．５％オーバーフィード、
エアー圧：１．５×１０５Ｐａ、
加工速度：３００ｍ／分
該複合糸条を用いて、２０ゲージのダブル丸編機にて、フライス組織を編成した。該編地を液流染色機にて精練剤と過酸化水素で８０〜９０℃×３０分間下晒後、ＰＨ調整、水洗し、乾燥した後、１７０℃×１分の熱セットを行い、布帛サンプルを得た。
【００２５】
［実施例２］
セルロース繊維マルチフィラメントとして８４ｄｔｅｘ４５フィラメントのキュプラフルダル糸（酸化チタン含有量２．５ｗｔ％）［旭化成せんい社製、ベンベルグ（登録商標）］を、合成繊維マルチフィラメントとして３４ｄｔｅｘ１８フィラメントのＷ型断面ポリエステルフルダル糸（酸化チタン含有量３．０ｗｔ％）［旭化成せんい社製、テクノファイン（登録商標）］を用いる以外は実施例１と同条件で、インターレース交絡させ、撚糸してセルロース繊維混率７１ｗｔ％のセルロース複合糸条を得た。実施例１と同様にして、布帛サンプルを得た。
【００２６】
［実施例３］
セルロース繊維マルチフィラメントとして３３ｄｔｅｘ２４フィラメントのキュプラブライト糸［旭化成せんい社製、ベンベルグ（登録商標）］を、合成繊維マルチフィラメントとして４４ｄｔｅｘ３６フィラメントのポリエステルフルダル糸（酸化チタン含有量３．０ｗｔ％）［旭化成せんい社製、テック（登録商標）］を用いて、実施例１と同条件で、インターレース交絡させ、撚糸してセルロース繊維混率４３ｗｔ％のセルロース複合糸条を得た。該複合糸条を用いて、２６ゲージのダブル丸編機にて、フライス組織を編成して、実施例１と同様に布帛サンプルを得た。
【００２７】
［実施例４］
セルロース繊維マルチフィラメントとして５６ｄｔｅｘ４５フィラメントのキュプラブライト糸［旭化成せんい社製、ベンベルグ（登録商標）］を、合成繊維マルチフィラメントとして３３ｄｔｅｘ２６フィラメントのポリアミド（ナイロン６６）糸を用いて、実施例１と同条件で、インターレース交絡させ、撚糸してセルロース繊維混率６３ｗｔ％のセルロース複合糸条を得た。該複合糸条を用いて、２６ゲージのダブル丸編機にて、フライス組織を編成して、実施例１と同様に布帛サンプルを得た。
【００２８】
［比較例１］
セルロースマルチフィラメントとして２２ｄｔｅｘ１２フィラメントのキュプラ糸（酸化チタン不含有）［旭化成せんい社製、ベンベルグ（登録商標）］を、合繊マルチフィラメントとして１６７ｄｔｅｘ６０フィラメントのＷ型断面ポリエステル（旭化成せんい社製、テクノファイン（登録商標））を用いて、両フィラメント糸を実施例１と同条件でインターレース交絡させてセルロース繊維混率１２ｗｔ％のセルロース複合糸条を得た。該複合糸条を用いて、１８ゲージのダブル丸編機にて、フライス組織を編成して、実施例１と同様に布帛サンプルを得た。
【００２９】
［比較例２］
セルロースマルチフィラメントとして１６７ｄｔｅｘ９０フィラメントのキュプラ糸（酸化チタン不含有）［旭化成せんい社製、ベンベルグ（登録商標）］を、合繊マルチフィラメントとして２２ｄｔｅｘ６フィラメントの丸型断面ポリエステル（旭化成せんい社製）を用いて、両フィラメント糸を実施例１と同条件でインターレース交絡させてセルロース繊維混率８８ｗｔ％のセルロース複合糸条を得た。該複合糸条を用いて、１８ゲージのダブル丸編機にて、フライス組織を編成した。実施例１と同様にして、比較例２の布帛を得た。
【００３０】
［比較例３］
セルロースマルチフィラメントとして８３ｄｔｅｘ１２フィラメントのキュプラ糸（酸化チタン不含有）［旭化成せんい社製、ベンベルグ（登録商標）］を、合繊マルチフィラメントとして８３ｄｔｅｘ３０フィラメントのＷ型断面ポリエステル（旭化成せんい社製、テクノファイン（登録商標））を用いて、実施例１と同条件で、インターレース交絡させた後に、ベルトニップ方式の摩擦仮撚加工機（村田機械社製、３３Ｈマッハクリンパー）に供給して下記の条件にて仮撚加工を行い、セルロース繊維混率５０ｗｔ％のセルロース複合糸条を得た。該複合糸条を用いて、２０ゲージのダブル丸編機にて、フライス組織を編成して、比較例３の布帛を得た。
仮撚加工条件
仮撚ヒーター：１７５℃
セットヒーター：使用せず
仮撚数：２１５１ｔ／ｍ、
延伸比：１．００
加工速度：３００ｍ／分
【００３１】
以上の実施例及び比較例について、評価結果等をまとめて表１に示す。
実施例の布帛は接触冷感性の指標であるＱｍａｘ値が高く、清涼性に優れる。更にハンドリングにおいても実施例の布帛はヒヤリ感が感じられ、清涼感に優れたものである。比較例１，３の布帛はＱｍａｘ値が実施例より１０以上小さく、清涼性が劣る。また、比較例２の布帛はＱｍａｘ高いもののハンドリング時のベタツキ感が劣る。
【００３２】
【表１】
2010229568.tif 000002
【産業上の利用可能性】
【００３３】
本発明のセルロース複合糸条が少なくとも一部に配されてなる織編物は、肌に直接触れる用途、例えば衣料として用いた時、吸汗性が良く、日常生活で多量の汗をかいた時にもべたつき感や、衣料が肌にはりつく不快感がなく、吸湿性に優れてムレ感が少なく、夏場の暑い日にも清涼感があり、冬場の寒い日にも柔らかい肌触りで暖かい。
また、伸縮性、滑り性に優れて動作時にも拘束感がなく着心地が楽であり、肌触りが柔らかく、皮膚に対する物理的摩擦刺激が小さく、継続着用しても肌に優しく、かつフィラメントのもつ美しい外観を保持することができる。
したがって、本発明のセルロース複合糸条および織編物は、肌に直接触れる衣料、寝具、タオル、ハンカチ類などの製品に好適であり、特に、本発明の布帛を用いた肌着は、女性用肌着として優れているのみならず、紳士用肌着としても十分な機能を満たすものである。